(57)【要約】  本発明は、アミノシリル官能化共役ジエン、それらの調製およびそれらのゴムの製造における使用方法に関する。さらに、本発明はゴムおよびゴム組成物、およびそれらから製造されるタイヤに関する。前記官能化共役ジエンは、式（ＩＩＩａ）、（ＩＩＩｂ）、（ＩＩＩｃ）の化合物の群    【化１】2021535172.tif 000079から選択される。
2021535172.tif 000002
【特許請求の範囲】
【請求項１】
式（ＩＩＩａ）、（ＩＩＩｂ）、（ＩＩＩｃ）
【化１】
2021535172.tif 000034
【化２】
2021535172.tif 000035
【化３】
2021535172.tif 000036
の化合物の群から選択される官能化共役ジエンの調製方法であって、式中、
Ｒは、任意選択的に、酸素原子、硫黄原子、窒素原子、およびケイ素原子から選択される１つ以上のヘテロ原子と、前記式（ＩＩＩａ）、（ＩＩＩｂ）、（ＩＩＩｃ）の官能化共役ジエンが派生する、式（Ｉａ）、（Ｉｂ）、（Ｉｃ）の化合物の群
【化４】
2021535172.tif 000037
から選択される出発共役ジエンとを含有するオルガニレン基であって、少なくとも１０個の炭素原子を有し、
Ｒ１は
ｉ）単結合、
ｉｉ）酸素原子、硫黄原子、ＮＲ６基、およびＳｉＲ７Ｒ８基のうちの１つ以上、および、
ｉｉｉ）任意選択的に酸素原子、硫黄原子、ＮＲ６基、およびＳｉＲ７Ｒ８基から選択される１つ以上を含有するオルガニレン基
から選択され、
Ｒ２、Ｒ３、Ｒ６、Ｒ７、Ｒ８は同じであるか、または異なり得、任意選択的に酸素原子、硫黄原子、窒素原子、およびケイ素原子から選択される１つ以上のヘテロ原子を含有するオルガニル基を表し、
ｉ）Ｒ４およびＲ５は同じであるか、または異なり得、Ｒ４およびＲ５のそれぞれは独立して、任意選択的にケイ素原子、酸素原子、硫黄原子、および窒素原子から選択される１つ以上のヘテロ原子を含有するオルガニル基を表し、
または
ｉｉ）Ｒ４およびＲ５は互いに結合され、窒素原子および少なくとも１つの炭素原子、および、任意選択的に、ケイ素原子、酸素原子、硫黄原子、および窒素原子から選択される１つ以上のヘテロ原子を含有する複素環を形成し、
前記方法は、式（ＩＩａ）、（ＩＩｂ）、（ＩＩｃ）の化合物の群
【化５】
2021535172.tif 000038
から選択されるハロゲン化共役ジエンであって、式中Ｙ１はフッ素原子、塩素原子、臭素原子、およびヨウ素原子（およびＹ１は好ましくは塩素原子）から選択されるハロゲン化共役ジエンと、
式（ＩＶ）の化合物
【化６】
2021535172.tif 000039
であって、式中Ｙ２はフッ素原子、塩素原子、臭素原子、およびヨウ素原子から選択される化合物とを、グリニャール条件下で反応させることを含む方法。
【請求項２】
式（ＩＩＩａ）、（ＩＩＩｂ）、（ＩＩＩｃ）の化合物の群
【化７】
2021535172.tif 000040
【化８】
2021535172.tif 000041
【化９】
2021535172.tif 000042
から選択される官能化共役ジエンの調製方法であって、式中、
Ｒは、任意選択的に、酸素原子、硫黄原子、窒素原子、およびケイ素原子から選択される１つ以上のヘテロ原子と、前記式（ＩＩＩａ）、（ＩＩＩｂ）、（ＩＩＩｃ）の官能化共役ジエンが派生する、式（Ｉａ）、（Ｉｂ）、（Ｉｃ）の化合物の群
【化１０】
2021535172.tif 000043
から選択される出発共役ジエンとを含有するオルガニレン基であって、少なくとも１０個の炭素原子を有し、
Ｒ１は
ｉ）単結合、
ｉｉ）酸素原子、硫黄原子、ＮＲ６基、およびＳｉＲ７Ｒ８基のうちの１つ以上、および、
ｉｉｉ）任意選択的に酸素原子、硫黄原子、ＮＲ６基、およびＳｉＲ７Ｒ８基から選択される１つ以上を含有するオルガニレン基
から選択され、
Ｒ２、Ｒ３、Ｒ６、Ｒ７、Ｒ８は同じであるか、または異なり得、任意選択的に酸素原子、硫黄原子、窒素原子、およびケイ素原子から選択される１つ以上のヘテロ原子を含有するオルガニル基を表し、
ｉ）Ｒ４およびＲ５は同じであるか、または異なり得、Ｒ４およびＲ５のそれぞれは独立して、任意選択的にケイ素原子、酸素原子、硫黄原子、および窒素原子から選択される１つ以上のヘテロ原子を含有するオルガニル基を表し、
または
ｉｉ）Ｒ４およびＲ５は互いに結合されて、窒素原子および少なくとも１つの炭素原子、および、任意選択的に、ケイ素原子、酸素原子、硫黄原子、および窒素原子から選択される１つ以上のヘテロ原子を含有する複素環を形成し、
前記方法は、
Ａ）グリニャール条件下、式（ＩＩａ）、（ＩＩｂ）、（ＩＩｃ）の化合物の群
【化１１】
2021535172.tif 000044
から選択されるハロゲン化共役ジエンであって、式中Ｙ１はフッ素原子、塩素原子、臭素原子、およびヨウ素原子（およびＹ１は好ましくは塩素原子）から選択されるハロゲン化共役ジエンと、
式（Ｖ）の化合物
【化１２】
2021535172.tif 000045
であって、式中Ｙ２およびＹ３は、独立してフッ素原子、塩素原子、臭素原子、およびヨウ素原子から選択され、好ましくはＹ２およびＹ３はそれぞれ塩素原子である化合物とを反応させて式（ＶＩａ）、（ＶＩｂ）、（ＶＩｃ）
【化１３】
2021535172.tif 000046
の化合物を得ることと、
Ｂ）式（ＶＩａ）、（ＶＩｂ）、（ＶＩｃ）の化合物を、式（ＶＩＩ）
【化１４】
2021535172.tif 000047
のアミドであって、式中、Ｍは、リチウム、ナトリウム、およびカリウムから選択されるアルカリ金属であり、Ｍは好ましくはナトリウムである、アミドと反応させること
とを含む、方法。
【請求項３】
式（ＩＩＩａ）、（ＩＩＩｂ）、（ＩＩＩｃ）の化合物の群
【化１５】
2021535172.tif 000048
【化１６】
2021535172.tif 000049
【化１７】
2021535172.tif 000050
から選択される官能化共役ジエンであって、式中、
Ｒは、任意選択的に、酸素原子、硫黄原子、窒素原子、およびケイ素原子から選択される１つ以上のヘテロ原子と、式（ＩＩＩａ）、（ＩＩＩｂ）、（ＩＩＩｃ）の官能化共役ジエンが派生する、式（Ｉａ）、（Ｉｂ）、（Ｉｃ）の化合物の群
【化１８】
2021535172.tif 000051
から選択される出発共役ジエンとを含有するオルガニレン基であって少なくとも１０個の炭素原子を有し、
Ｒ１は
ｉ）単結合、
ｉｉ）酸素原子、硫黄原子、ＮＲ６基、およびＳｉＲ７Ｒ８基のうちの１つ以上、および、
ｉｉｉ）任意選択的に酸素原子、硫黄原子、ＮＲ６基、およびＳｉＲ７Ｒ８基から選択される１つ以上を含有するオルガニレン基
から選択され、
Ｒ２、Ｒ３、Ｒ６、Ｒ７、Ｒ８は同じであるか、または異なり得、任意選択的に酸素原子、硫黄原子、窒素原子、およびケイ素原子から選択される１つ以上のヘテロ原子を含有するオルガニル基を表し、
ｉ）Ｒ４およびＲ５は同じであるか、または異なり得、Ｒ４およびＲ５のそれぞれは独立して、任意選択的にケイ素原子、酸素原子、硫黄原子、および窒素原子から選択される１つ以上のヘテロ原子を含有するオルガニル基を表し、
または
ｉｉ）Ｒ４およびＲ５は互いに結合され、窒素原子および少なくとも１つの炭素原子、および、任意選択的に、ケイ素原子、酸素原子、硫黄原子、および窒素原子から選択される１つ以上のヘテロ原子を含有する複素環を形成する、
官能化共役ジエン。
【請求項４】
Ｒ１がｉ）単結合である、請求項３に記載の官能化共役ジエン。
【請求項５】
Ｒ２、Ｒ３、Ｒ６、Ｒ７、およびＲ８は同じであるか、または異なり、直鎖または分岐、飽和または不飽和ヒドロカルビル基を表し、
好ましくはＲ２、Ｒ３、Ｒ６、Ｒ７、およびＲ８は同じであるか、または異なり、直鎖または分岐アルキル、アリール、またはアルカリル基を表し、
より好ましくはＲ２、Ｒ３、Ｒ６、Ｒ７、およびＲ８は同じであるか、または異なり、ＣＨ３またはＣ６Ｈ５を表し、
特にＲ２、Ｒ３、Ｒ６、Ｒ７、およびＲ８は全てＣＨ３を表す、
請求項３または４に記載の官能化共役ジエン。
【請求項６】
Ｒ４およびＲ５が同じであり、かつ、直鎖、分岐または環状、飽和または不飽和アルキル基を表し、
好ましくはＲ４およびＲ５が同じであり、かつ、−ＣＨ（ＣＨ３）２またはＣＨ３を表し、
より好ましくはＲ４およびＲ５が同じであり、かつ、−ＣＨ（ＣＨ３）２を表す、
請求項３〜５のいずれか１項に記載の官能化共役ジエン。
【請求項７】
Ｒは直鎖または分岐、飽和または不飽和ヒドロカルビレン基、ヒドロカルビリデン基、またはヒドロカルビリジン基であり、
好ましくは、Ｒは分岐、不飽和ヒドロカルビレン基であり、
より好ましくは前記式（Ｉａ）、（Ｉｂ）、（Ｉｃ）の出発共役ジエンは、テルペンおよび４，８−ジメチル−１，３，７−ノナトリエンから選択され、
最も好ましくは、テルペンはミルセンおよびオシメンから選択され、
特に、テルペンはα−ミルセンおよびβ−ミルセンから選択されるミルセンである
請求項３〜６のいずれか１項に記載の官能化共役ジエン。
【請求項８】
式（ＶＩＩＩ）、（ＩＸ）、または（Ｘ）
【化１９】
2021535172.tif 000052
【化２０】
2021535172.tif 000053
【化２１】
2021535172.tif 000054
のミルセン誘導体である官能化共役ジエンであって、
好ましくは、前記ミルセン誘導体は、式（ＶＩＩＩａ）、（ＩＸａ）、または（Ｘａ）
【化２２】
2021535172.tif 000055
【化２３】
2021535172.tif 000056
【化２４】
2021535172.tif 000057
である、請求項７に記載の官能化共役ジエン。
【請求項９】
エラストマー性コポリマーの製造に、請求項３〜８のいずれか１項に記載の１つ以上の官能化共役ジエンを使用する方法。
【請求項１０】
前記エラストマー性コポリマーは、式（ＩＩＩａ）、（ＩＩＩｂ）、（ＩＩＩｃ）の化合物の群から選択される前記１つ以上の官能化共役ジエンから派生する１つ以上の単位に加えて、１つ以上の共役ジエンモノマーから派生する単位を含み、
好ましくは前記共役ジエンモノマーは、１，３−ブタジエン、イソプレン、１，３−ペンタジエン、２，３−ジメチル−１，３−ブタジエン、２−メチル−１，３−ペンタジエン、２，３−ジメチル−１，３−ペンタジエン、２−フェニル−１，３−ブタジエン、および４，５−ジエチル−１，３−オクタジエンから選択され、
より好ましくは前記共役ジエンモノマーは１，３−ブタジエンおよびイソプレンから選択され、
特に前記共役ジエンモノマーは１，３−ブタジエンである、
請求項９に記載の方法。
【請求項１１】
前記エラストマー性コポリマーの製造はアニオン重合によるか、または配位重合による、請求項９または１０に記載の方法。
【請求項１２】
前記エラストマー性コポリマーは１つ以上のビニル芳香族モノマーから派生する単位をさらに含み、
好ましくは、前記ビニル芳香族モノマーは、スチレン、１−ビニルナフタレン、３−メチルスチレン、３，５−ジエチルスチレン、４−プロピルスチレン、２，４，６−トリメチルスチレン、４−ドデシルスチレン、３−メチル−５−ｎ−ヘキシルスチレン、４−フェニルスチレン、２−エチル−４−ベンジルスチレン、３，５−ジフェニルスチレン、２，３，４，５−テトラエチルスチレン、３−エチル−１−ビニルナフタレン、６−イソプロピル−１−ビニルナフタレン、６−シクロヘキシル−１−ビニルナフタレン、７−ドデシル−２−ビニルナフタレン、およびα−メチルスチレンから選択され、
より好ましくは、前記ビニル芳香族モノマーはスチレン、３−メチルスチレンおよびα−メチルスチレンから選択され、
特に前記ビニル芳香族モノマーはスチレンである、
請求項９〜１１のいずれか１項に記載の方法。
【請求項１３】
前記式（ＩＩＩａ）、（ＩＩＩｂ）、（ＩＩＩｃ）の化合物の群から選択される前記１つ以上の官能化共役ジエンから派生する単位の量は、前記エラストマー性コポリマーの重量に基づいて０．０５〜５ｗｔ．％の範囲であり、より好ましくは０．２〜１．５ｗｔ．％の範囲、最も好ましくは０．４〜１．２ｗｔ．％の範囲、例えば、０．６〜１．０ｗｔ．％の範囲、例えば約０．８ｗｔ．％などである、請求項９〜１２のいずれか１項に記載の方法。
【請求項１４】
式（ＩＩＩａ）、（ＩＩＩｂ）、（ＩＩＩｃ）
【化２５】
2021535172.tif 000058
【化２６】
2021535172.tif 000059
【化２７】
2021535172.tif 000060
の化合物の群から選択される官能化共役ジエンであって、式中、
Ｒは、任意選択的に、酸素原子、硫黄原子、窒素原子、およびケイ素原子から選択される１つ以上のヘテロ原子と、前記式（ＩＩＩａ）、（ＩＩＩｂ）、（ＩＩＩｃ）の官能化共役ジエンが派生する、式（Ｉａ）、（Ｉｂ）、（Ｉｃ）の化合物の群
【化２８】
2021535172.tif 000061
から選択される出発共役ジエンとを含有するオルガニレン基であって少なくとも１０個の炭素原子を有し、
Ｒ１は
ｉ）単結合、
ｉｉ）酸素原子、硫黄原子、ＮＲ６基、およびＳｉＲ７Ｒ８基のうちの１つ以上、および、
ｉｉｉ）任意選択的に酸素原子、硫黄原子、ＮＲ６基、およびＳｉＲ７Ｒ８基から選択される１つ以上を含有するオルガニレン基
から選択され、
Ｒ２、Ｒ３、Ｒ６、Ｒ７、Ｒ８は同じであるか、または異なり得、任意選択的に酸素原子、硫黄原子、窒素原子、およびケイ素原子から選択される１つ以上のヘテロ原子を含有するオルガニル基を表し、
ｉ）Ｒ４およびＲ５は同じであるか、または異なり得、Ｒ４およびＲ５のそれぞれは独立して、任意選択的にケイ素原子、酸素原子、硫黄原子、および窒素原子から選択される１つ以上のヘテロ原子を含有するオルガニル基を表し、
または
ｉｉ）Ｒ４およびＲ５は互いに結合され、窒素原子および少なくとも１つの炭素原子、および、任意選択的に、ケイ素原子、酸素原子、硫黄原子、および窒素原子から選択される１つ以上のヘテロ原子を含有する複素環を形成し、
１つ以上の共役ジエンモノマー、任意選択的に１つ以上のビニル芳香族モノマー、および任意選択的に前記式（ＩＩＩａ）、（ＩＩＩｂ）、（ＩＩＩｃ）の化合物の群から選択される１つ以上の官能化共役ジエンの前記アニオン共重合の開始剤としての、官能化共役ジエンのアルカリ金属塩誘導体の使用方法。
【請求項１５】
カップリングされたコポリマーおよび末端修飾コポリマーを含むコポリマー成分の製造プロセスであって、前記プロセスは、以下のステップ、
（１）開始剤成分を提供することであって、前記開始剤成分は、好ましくは式（ＩＩＩａ）、（ＩＩＩｂ）、（ＩＩＩｃ）の化合物の群
【化２９】
2021535172.tif 000062
【化３０】
2021535172.tif 000063
【化３１】
2021535172.tif 000064
から選択される１つ以上の官能化共役ジエンの１つ以上のアルカリ金属塩誘導体を含み、式中、
Ｒは、任意選択的に、酸素原子、硫黄原子、窒素原子、およびケイ素原子から選択される１つ以上のヘテロ原子と、前記式（ＩＩＩａ）、（ＩＩＩｂ）、（ＩＩＩｃ）の官能化共役ジエンが派生する、式（Ｉａ）、（Ｉｂ）、（Ｉｃ）の化合物の群
【化３２】
2021535172.tif 000065
から選択される出発共役ジエンとを含有するオルガニレン基であって少なくとも１０個の炭素原子を有し、
Ｒ１は
ｉ）単結合、
ｉｉ）酸素原子、硫黄原子、ＮＲ６基、およびＳｉＲ７Ｒ８基のうちの１つ以上、および、
ｉｉｉ）任意選択的に酸素原子、硫黄原子、ＮＲ６基、およびＳｉＲ７Ｒ８基から選択される１つ以上を含有するオルガニレン基
から選択され、
Ｒ２、Ｒ３、Ｒ６、Ｒ７、Ｒ８は同じであるか、または異なり得、任意選択的に酸素原子、硫黄原子、窒素原子、およびケイ素原子から選択される１つ以上のヘテロ原子を含有するオルガニル基を表し、
ｉ）Ｒ４およびＲ５は同じであるか、または異なり得、Ｒ４およびＲ５のそれぞれは独立して、任意選択的にケイ素原子、酸素原子、硫黄原子、および窒素原子から選択される１つ以上のヘテロ原子を含有するオルガニル基を表し、
または
ｉｉ）Ｒ４およびＲ５は互いに結合され、窒素原子および少なくとも１つの炭素原子、および、任意選択的に、ケイ素原子、酸素原子、硫黄原子、および窒素原子から選択される１つ以上のヘテロ原子を含有する複素環を形成し、
前記アルカリ金属は、リチウム、ナトリウム、およびカリウムから選択されることを、
提供することと、
（２）ｉ）前記式（ＩＩＩａ）、（ＩＩＩｂ）、（ＩＩＩｃ）の化合物の群から選択される１つ以上の官能化共役ジエンと、
ｉｉ）１つ以上の共役ジエンモノマーと、
ｉｉｉ）任意選択的に１つ以上のビニル芳香族モノマーと
を含むモノマー成分を、
前記開始剤成分と接触させ、アニオン共重合を開始させることと、
（３）共重合を続けて、コポリマーを得ることと、
（４）任意選択的に１つ以上の官能化モノマーの存在下でコポリマーの共重合を続けて、官能化コポリマーを得ることと、
（５）ステップ（３）の前記コポリマーの一部またはステップ（４）の前記官能化コポリマーの一部を１つ以上のカップリング剤とカップリングし、カップリングされたコポリマーを得ることと、
（６）ステップ（３）の前記コポリマーの一部またはステップ（４）の前記官能化コポリマーの一部を１つ以上の末端修飾剤で末端修飾し、末端修飾コポリマーを得ることと
を含む、プロセス。
【請求項１６】
ｉ）式（ＩＩＩａ）、（ＩＩＩｂ）、（ＩＩＩｃ）の化合物の群
【化３３】
2021535172.tif 000066
【化３４】
2021535172.tif 000067
【化３５】
2021535172.tif 000068
から選択される１つ以上の官能化共役ジエンであって、式中、
Ｒは、任意選択的に、酸素原子、硫黄原子、窒素原子、およびケイ素原子から選択される１つ以上のヘテロ原子と、前記式（ＩＩＩａ）、（ＩＩＩｂ）、（ＩＩＩｃ）の官能化共役ジエンが派生する、式（Ｉａ）、（Ｉｂ）、（Ｉｃ）の化合物の群
【化３６】
2021535172.tif 000069
から選択される出発共役ジエンとを含有するオルガニレン基であって少なくとも１０個の炭素原子を有し、
−Ｒ１は
ｉ）単結合、
ｉｉ）酸素原子、硫黄原子、ＮＲ６基、およびＳｉＲ７Ｒ８基のうちの１つ以上、および、
ｉｉｉ）任意選択的に酸素原子、硫黄原子、ＮＲ６基、およびＳｉＲ７Ｒ８基から選択される１つ以上を含有するオルガニレン基
から選択され、
Ｒ２、Ｒ３、Ｒ６、Ｒ７、Ｒ８は同じであるか、または異なり得、任意選択的に酸素原子、硫黄原子、窒素原子、およびケイ素原子から選択される１つ以上のヘテロ原子を含有するオルガニル基を表し、
ｉ）Ｒ４およびＲ５は同じであるか、または異なり得、Ｒ４およびＲ５のそれぞれは独立して、任意選択的にケイ素原子、酸素原子、硫黄原子、および窒素原子から選択される１つ以上のヘテロ原子を含有するオルガニル基を表し、
または
ｉｉ）Ｒ４およびＲ５は互いに結合されて、窒素原子および少なくとも１つの炭素原子、および、任意選択的に、ケイ素原子、酸素原子、硫黄原子、および窒素原子から選択される１つ以上のヘテロ原子を含有する複素環を形成する、
官能化共役ジエンと、
ｉｉ）１つ以上の共役ジエンモノマーと、
ｉｉｉ）任意選択的に１つ以上のビニル芳香族モノマーと
を、アニオン重合条件下に置くことを含み、好ましくは前記アニオン重合条件は式（ＩＩＩａ）、（ＩＩＩｂ）、（ＩＩＩｃ）の前記１つ以上の官能化共役ジエンのアルカリ金属塩誘導体との前記重合を開始することを含み、前記アルカリ金属は、リチウム、ナトリウム、およびカリウムから選択される、エラストマー性コポリマーの製造プロセス。
【請求項１７】
ｉ）式（ＩＩＩａ）、（ＩＩＩｂ）、（ＩＩＩｃ）の化合物の群
【化３７】
2021535172.tif 000070
【化３８】
2021535172.tif 000071
【化３９】
2021535172.tif 000072
から選択される１つ以上の官能化共役ジエンであって、式中、
Ｒは、任意選択的に、酸素原子、硫黄原子、窒素原子、およびケイ素原子から選択される１つ以上のヘテロ原子と、前記式（ＩＩＩａ）、（ＩＩＩｂ）、（ＩＩＩｃ）の官能化共役ジエンが派生する、式（Ｉａ）、（Ｉｂ）、（Ｉｃ）の化合物の群
【化４０】
2021535172.tif 000073
から選択される出発共役ジエンとを含有するオルガニレン基であって少なくとも１０個の炭素原子を有し、
Ｒ１は
ｉ）単結合、
ｉｉ）酸素原子、硫黄原子、ＮＲ６基、およびＳｉＲ７Ｒ８基のうちの１つ以上、および、
ｉｉｉ）任意選択的に酸素原子、硫黄原子、ＮＲ６基、およびＳｉＲ７Ｒ８基から選択される１つ以上を含有するオルガニレン基
から選択され、
Ｒ２、Ｒ３、Ｒ６、Ｒ７、Ｒ８は同じであるか、または異なり得、任意選択的に酸素原子、硫黄原子、窒素原子、およびケイ素原子から選択される１つ以上のヘテロ原子を含有するオルガニル基を表し、
ｉ）Ｒ４およびＲ５は同じであるか、または異なり得、Ｒ４およびＲ５のそれぞれは独立して、任意選択的にケイ素原子、酸素原子、硫黄原子、および窒素原子から選択される１つ以上のヘテロ原子を含有するオルガニル基を表し、
または
ｉｉ）Ｒ４およびＲ５は互いに結合され、窒素原子および少なくとも１つの炭素原子、および、任意選択的に、ケイ素原子、酸素原子、硫黄原子、および窒素原子から選択される１つ以上のヘテロ原子を含有する複素環を形成する、
官能化共役ジエンと、
ｉｉ）１つ以上の共役ジエンモノマーと
を、チーグラー・ナッタ重合条件下に置くことを含む、エラストマー性コポリマーの製造プロセス。
【請求項１８】
前記チーグラー・ナッタ重合条件が１）金属塩化物および２）共触媒を含む触媒系を含み、
好ましくは前記金属塩化物１）は、Ｎｉ、Ｃｏ、Ｔｉ、Ｎｄ、Ｖ、Ｔｉ、Ｚｒ、およびＦｅのうちの１つ以上塩化物から選択され、かつ、前記共触媒２）は、アルキルアルミニウム化合物およびアルキルマグネシウム化合物のうちの１つ以上から選択される、
請求項１７に記載のプロセス。
【請求項１９】
前記チーグラー・ナッタ重合条件は１）非ハロゲン化物金属化合物と、２）共触媒と、３）ハロゲン化物供与体化合物とを含む触媒系を含み、
好ましくは前記非ハロゲン化物金属化合物１）は１つ以上のＮｄ化合物であり、
より好ましくは前記Ｎｄ化合物は、カルボン酸ネオジム、ネオジムアルコラート、リン酸ネオジム、ホスホン酸ネオジム、ネオジムアリル化合物、ネオジムシクロペンタジエニル錯体、ネオジムアミド、およびネオジムアセチルアセトネートから選択される、
請求項１７に記載のプロセス。
【請求項２０】
Ａ）式（ＩＩＩａ）、（ＩＩＩｂ）、（ＩＩＩｃ）の化合物の群
【化４１】
2021535172.tif 000074
【化４２】
2021535172.tif 000075
【化４３】
2021535172.tif 000076
から選択される１つ以上の官能化共役ジエンであって、式中、
Ｒは、任意選択的に、酸素原子、硫黄原子、窒素原子、およびケイ素原子から選択される１つ以上のヘテロ原子と、前記式（ＩＩＩａ）、（ＩＩＩｂ）、（ＩＩＩｃ）の官能化共役ジエンが派生する、式（Ｉａ）、（Ｉｂ）、（Ｉｃ）の化合物の群
【化４４】
2021535172.tif 000077
から選択される出発共役ジエンとを含有するオルガニレン基であって少なくとも１０個の炭素原子を有し、
Ｒ１は
ｉ）単結合、
ｉｉ）酸素原子、硫黄原子、ＮＲ６基、およびＳｉＲ７Ｒ８基のうちの１つ以上、および、
ｉｉｉ）任意選択的に酸素原子、硫黄原子、ＮＲ６基、およびＳｉＲ７Ｒ８基から選択される１つ以上を含有するオルガニレン基
から選択され、
Ｒ２、Ｒ３、Ｒ６、Ｒ７、Ｒ８は同じであるか、または異なり得、任意選択的に酸素原子、硫黄原子、窒素原子、およびケイ素原子から選択される１つ以上のヘテロ原子を含有するオルガニル基を表し、
ｉ）Ｒ４およびＲ５は同じであるか、または異なり得、Ｒ４およびＲ５のそれぞれは独立して、任意選択的にケイ素原子、酸素原子、硫黄原子、および窒素原子から選択される１つ以上のヘテロ原子を含有するオルガニル基を表す
または
ｉｉ）Ｒ４およびＲ５は互いに結合され、窒素原子および少なくとも１つの炭素原子、および、任意選択的に、ケイ素原子、酸素原子、硫黄原子、および窒素原子から選択される１つ以上のヘテロ原子を含有する複素環を形成し、
コポリマーの重量で０．０５ｗｔ．％〜５ｗｔ．％の官能化共役ジエンと、
Ｂ）コポリマーの重量で４５ｗｔ．％〜９９．９５ｗｔ．％の１つ以上の共役ジエンモノマーと、
Ｃ）コポリマーの重量で０ｗｔ．％〜５０ｗｔ．％の１つ以上のビニル芳香族モノマーと
から派生する繰り返し単位を含むエラストマー性コポリマー。
【請求項２１】
Ｂ）共役ジエンモノマーの前記量はコポリマーの重量で５０〜９２ｗｔ．％、好ましくはコポリマーの重量で６０〜９０ｗｔ．％、特にコポリマーの重量で、６５〜８０ｗｔ．％である請求項２０に記載のエラストマー性コポリマー。
【請求項２２】
前記ビニル芳香族モノマーは、スチレン、１−ビニルナフタレン、３−メチルスチレン、３，５−ジエチルスチレン、４−プロピルスチレン、２，４，６−トリメチルスチレン、４−ドデシルスチレン、３−メチル−５−ｎ−ヘキシルスチレン、４−フェニルスチレン、２−エチル−４−ベンジルスチレン、３，５−ジフェニルスチレン、２，３，４，５−テトラエチルスチレン、３−エチル−１−ビニルナフタレン、６−イソプロピル−１−ビニルナフタレン、６−シクロヘキシル−１−ビニルナフタレン、７−ドデシル−２−ビニルナフタレン、およびα−メチルスチレンから選択され、
好ましくは前記ビニル芳香族モノマーはスチレン、３−メチルスチレンおよびα−メチルスチレンから選択され、
特に前記ビニル芳香族モノマーがスチレンである、
請求項２０または２１に記載のエラストマー性コポリマー。
【請求項２３】
Ｃ）ビニル芳香族モノマーの前記量はコポリマーの重量で８〜４５ｗｔ．％、好ましくはコポリマーの重量で１０〜４０ｗｔ．％、特にコポリマーの重量で２０〜３５ｗｔ．％である、請求項２０〜２２のいずれか１項に記載のエラストマー性コポリマー。
【請求項２４】
１ｗｔ．％未満のＣ）ビニル芳香族モノマーを含み（および好ましくはＣ）ビニル芳香族モノマーを全く含まない）、Ｂ）共役ジエンモノマーの前記量はコポリマーの重量で９５〜９９．９５ｗｔ．％、好ましくはコポリマーの重量で９８〜９９．６ｗｔ．％、特にコポリマーの重量で９９．０〜９９．４ｗｔ．％である、請求項２０に記載のエラストマー性コポリマー。
【請求項２５】
前記共役ジエンモノマーは、１，３−ブタジエン、イソプレン、１，３−ペンタジエン、２，３−ジメチル−１，３−ブタジエン、２−メチル−１，３−ペンタジエン、２，３−ジメチル−１，３−ペンタジエン、２−フェニル−１，３−ブタジエン、および４，５−ジエチル−１，３−オクタジエンから選択され、
より好ましくは前記共役ジエンモノマーは１，３−ブタジエンおよびイソプレンから選択され、
特に前記共役ジエンモノマーは、１，３−ブタジエンである、
請求項２０〜２４のいずれか１項に記載のエラストマー性コポリマー。
【請求項２６】
前記コポリマーは直鎖構造を有する単位を含む、請求項２０〜２５のいずれか１項に記載のエラストマー性コポリマー。
【請求項２７】
前記コポリマーは、分岐構造を有する単位を含む、請求項２０〜２６のいずれか１項に記載のエラストマー性コポリマー。
【請求項２８】
前記コポリマーは星型構造を有し、かつ、アニオン重合条件で、１つ以上のカップリング剤と金属末端リビング直鎖コポリマーの前記反応によって製造された単位を含み、好ましくは
ａ．
Ｉ）前記カップリング剤はハロゲン化スズカップリング剤であり、好ましくは前記ハロゲン化スズカップリング剤は四塩化スズであり、
または
ＩＩ）前記カップリング剤はハロゲン化ケイ素カップリング剤であり、好ましくは前記ハロゲン化ケイ素カップリング剤は、四塩化ケイ素、四臭化ケイ素、四フッ化ケイ素、四ヨウ化ケイ素、ヘキサクロロジシラン、ヘキサブロモジシラン、ヘキサフルオロジシラン、ヘキサヨードジシラン、オクタクロロトリシラン、オクタブロモトリシラン、オクタフルオロトリシラン、オクタヨードトリシラン、ヘキサクロロジシロキサン、２，２，４，４，６，６−ヘキサクロロ−２，４，６−トリシラヘプタン−１，２，３，４，５，６−ヘキサキス［２−（メチルジクロロシリル）エチル］ベンゼン、および一般式（ＸＩ）のハロゲン化アルキルケイ素
【化４５】
2021535172.tif 000078
であって、式中、Ｒ６は、１〜２０個の炭素原子を有する一価脂肪族炭化水素基、または６〜１８個の炭素原子を有する一価芳香族炭化水素基であり、ｎは０〜２の整数であり、Ｘは塩素原子、臭素原子、フッ素原子またはヨウ素原子であり得るハロゲン化アルキルケイ素から選択される
および／または
ｂ．星型構造を有する前記単位の画分はコポリマーの重量で０〜７５％である
請求項２０〜２７のいずれか１項に記載のエラストマー性コポリマー。
【請求項２９】
１つ以上の加硫剤の存在下で請求項２０〜２８のいずれか１項の記載による前記エラストマー性コポリマーを加硫することを含むゴムの製造方法。
【請求項３０】
請求項２９に記載の方法によって入手可能なゴム。
【請求項３１】
ｘ）請求項３０に記載の前記ゴムを含むゴム成分を含むゴム組成物であって、
好ましくは前記ゴム組成物はｙ）１つ以上の充填剤をさらに含み、
より好ましくは前記充填剤は、シリカおよびカーボンブラックからなる群から選択され、
最も好ましくは前記ゴム組成物はｙ）シリカおよびカーボンブラックの両方を含む、
ゴム組成物。
【請求項３２】
前記充填剤成分ｙ）の量は１００質量部の前記ゴム成分ｘ）に対して（ｐｈｒ）１０〜１５０質量部であり、
好ましくは前記充填剤成分ｙ）の量は２０〜１４０ｐｈｒであり、
より好ましくは前記充填剤成分ｙ）の量は３０〜１３０ｐｈｒである、
請求項３１に記載のゴム組成物。
【請求項３３】
前記ゴム成分ｘ）は１つ以上のさらなるゴム状ポリマーも含み、
好ましくは前記さらなるゴム状ポリマーは天然ゴム、合成イソプレンゴム、ブタジエンゴム、スチレン−ブタジエンゴム、エチレン−α−オレフィンコポリマーゴム、エチレン−α−オレフィン−ジエンコポリマーゴム、アクリルニトリル−ブタジエンコポリマーゴム、クロロプレンゴム、およびハロゲン化ブチルゴムからなる群から選択される、
請求項３１または３２に記載のゴム組成物。
【請求項３４】
請求項３３に記載の前記ゴム組成物を含むタイヤ部品であって、
好ましくは前記タイヤ部品はタイヤトレッドである、
タイヤ部品。
【請求項３５】
請求項３４に記載の前記タイヤ部品を含むタイヤ。
【発明の詳細な説明】
【技術分野】
【０００１】
本発明は、アミノシリル官能化共役ジエン、その調製、およびゴムの製造におけるその使用方法に関する。さらに、本発明はゴムおよびゴム組成物、およびそれらから製造されるタイヤに関する。
【背景技術】
【０００２】
合成ゴムの製造に使用できる様々な共役ジエンモノマーが既知である。しかしながら、有利な重合プロセスに使用できるか、またはそのような共役ジエンモノマーから製造されるゴムに有利な特性を与えるさらなる共役ジエンモノマーが当業界内で必要とされている。
【０００３】
現在の技術水準
非特許文献１の著者らは、グリニャール化学による２−ケイ素置換１，３−ジエンの調製を報告している。著者らは、位置選択的かつジアステレオ選択的にワンポットメタセシス／ディールズ・アルダー反応で２−ケイ素置換１，３−ジエンの使用をさらに報告している。
【０００４】
特許文献１は、共役ジエンモノマー、任意選択的には芳香族ビニルモノマーとの重合において、モノマーの変性に有用で、したがって、タイヤなどのゴム物品に使用できるポリマー、特にエラストマー性ポリマーを生産するのに有用なアミノシラン官能化ジエン化合物を教示している。
【０００５】
特許文献２および特許文献３はアミノシリル官能化スチレンおよびその調製方法、ならびにそのコポリマーの調製におけるスチレン誘導体の使用を開示している。
特許文献４は、ゴムの製造におけるビニルシランの使用を教示している。特許文献５は、共役ジエンと、モノマー単位Ｖ１−Ｓ１と、モノマー単位Ｖ２−Ａ２とから誘導される共役ジエンポリマーを教示し、Ｖ１およびＶ２はそれぞれ重合可能な炭素−炭素二重結合を含むヒドロカルビル基を表し、Ｓ１は置換されたシリル基を表し、Ａ２はアミノ基または窒素含有複素環基である。
【先行技術文献】
【特許文献】
【０００６】
【特許文献１】欧州特許出願公開第３１５９３４６号明細書
【特許文献２】国際公開第２０１６／１６２４７３号
【特許文献３】国際公開第２０１６／１６２５２８号
【特許文献４】欧州特許出願公開第３０６４５４６号明細書
【特許文献５】欧州特許出願公開第２８５７４４６号明細書
【非特許文献】
【０００７】
【非特許文献１】Ｐ．Ｐ．ＣｈｏｕｄｈｕｒｙおよびＭ．Ｅ．Ｗｅｌｋｅｒ（Ｍｏｌｅｃｕｌｅｓ  ２０１５、２０、１６８９２−１６９０７）
【発明の概要】
【発明が解決しようとする課題】
【０００８】
したがって、合成ゴムの製造のための共役ジエンモノマーを提供することが本発明の目的である。これらの共役ジエンモノマーは、容易に入手可能な出発材料に基づくべきであり、単純な合成経路を介して入手可能であるべきである。また、共役ジエンモノマーは、全般的に、すなわち様々な異なる重合プロセスで適用可能であるべきであり、ゴム、ゴム組成物、およびそれらから製造されるタイヤに有利な特性を与えるべきである。
【課題を解決するための手段】
【０００９】
驚くべきことに、この課題がアミノシリル官能化された特定の共役ジエンを使用することにより解決されることが本発明により見出された。本発明の官能化共役ジエンは、式（ＩＩＩａ）、（ＩＩＩｂ）、（ＩＩＩｃ）
【００１０】
【化１】
2021535172.tif 000003
【００１１】
【化２】
2021535172.tif 000004
【００１２】
【化３】
2021535172.tif 000005
の化合物の群から選択され、式中、
Ｒは、任意選択的に酸素原子、硫黄原子、窒素原子、およびケイ素原子から選択される１つ以上のヘテロ原子と、式（ＩＩＩａ）、（ＩＩＩｂ）、（ＩＩＩｃ）の官能化共役ジエンが派生する式（Ｉａ）、（Ｉｂ）、（Ｉｃ）の化合物の群
【００１３】
【化４】
2021535172.tif 000006
から選択される出発共役ジエンとを含有するオルガニレン基であって、少なくとも１０個の炭素原子を有し、
Ｒ１は
ｉ）単結合、
ｉｉ）酸素原子、硫黄原子、ＮＲ６基、およびＳｉＲ７Ｒ８基のうちの１つ以上、および、
ｉｉｉ）任意選択的に酸素原子、硫黄原子、ＮＲ６基、およびＳｉＲ７Ｒ８基から選択される１つ以上を含有するオルガニレン基
から選択され、
Ｒ２、Ｒ３、Ｒ６、Ｒ７、Ｒ８は同じであるか、または異なり得、任意選択的に酸素原子、硫黄原子、窒素原子、およびケイ素原子から選択される１つ以上のヘテロ原子を含有するオルガニル基を表し、
ｉ）Ｒ４およびＲ５は同じであるか、または異なり得、Ｒ４およびＲ５のそれぞれは独立して、任意選択的にケイ素原子、酸素原子、硫黄原子、および窒素原子から選択される１つ以上のヘテロ原子を含有するオルガニル基を表し、
または
ｉｉ）Ｒ４およびＲ５は互いに結合され、窒素原子および少なくとも１つの炭素原子、および、任意選択的に、ケイ素原子、酸素原子、硫黄原子、および窒素原子から選択される１つ以上のヘテロ原子を含有する複素環を形成する。
【００１４】
本発明の官能化共役ジエンは、例えば、溶液スチレンブタジエンゴム（Ｓ−ＳＢＲ）およびチーグラー・ナッタ触媒（例えば、ネオジム）の作用を受けるブタジエンゴム（Ｎｄ−ＢＲ）の製造に使用された場合、ポリマーの充填剤との相互作用を増加させ、したがってポリマーマトリックス中の充填剤分散を増加させ、タイヤトレッド化合物の動的特性および機械的特性の改善を補助する。
【００１５】
第１の態様において、本発明は官能化共役ジエンの調製方法に関する。
第２の態様において、本発明は官能化共役ジエンに関する。
第３の態様において、本発明はエラストマー性コポリマーの製造に、官能化共役ジエンを使用する方法に関する。
【００１６】
第４の態様において、本発明はカップリングされたコポリマーおよび末端修飾コポリマーを含むコポリマー成分の製造プロセスに関する。
第５の態様において、本発明はアニオン重合条件を含むエラストマー性コポリマーの製造プロセスに関する。
【００１７】
第６の態様において、本発明はチーグラー・ナッタ重合条件を含むエラストマー性コポリマーの製造プロセスに関する。
第７の態様において、本発明はエラストマー性コポリマーに関する。
【００１８】
第８の態様において、本発明はゴム製造の方法に関する。
第９の態様において、本発明はゴムに関する。
第１０の態様において、本発明はゴム組成物に関する。
【００１９】
第１１の態様において、本発明はタイヤ部品に関する。
最後に、第１２の態様において、本発明はタイヤに関する。
【発明を実施するための形態】
【００２０】
第１の態様の第１の実施形態において、本発明は式（ＩＩＩａ）、（ＩＩＩｂ）、（ＩＩＩｃ）
【００２１】
【化５】
2021535172.tif 000007
【００２２】
【化６】
2021535172.tif 000008
【００２３】
【化７】
2021535172.tif 000009
の化合物の群から選択される官能化共役ジエンの調製方法に関し、式中、
Ｒは、任意選択的に、酸素原子、硫黄原子、窒素原子、およびケイ素原子から選択される１つ以上のヘテロ原子と、式（ＩＩＩａ）、（ＩＩＩｂ）、（ＩＩＩｃ）の官能化共役ジエンが派生する式（Ｉａ）、（Ｉｂ）、（Ｉｃ）の化合物の群
【００２４】
【化８】
2021535172.tif 000010
から選択される出発共役ジエンとを含有するオルガニレン基であって、少なくとも１０個の炭素原子を有し、
Ｒ１は
ｉ）単結合、
ｉｉ）酸素原子、硫黄原子、ＮＲ６基、およびＳｉＲ７Ｒ８基のうちの１つ以上、および、
ｉｉｉ）任意選択的に酸素原子、硫黄原子、ＮＲ６基、およびＳｉＲ７Ｒ８基から選択される１つ以上を含有するオルガニレン基
から選択され、
Ｒ２、Ｒ３、Ｒ６、Ｒ７、Ｒ８は同じであるか、または異なり得、任意選択的に酸素原子、硫黄原子、窒素原子、およびケイ素原子から選択される１つ以上のヘテロ原子を含有するオルガニル基を表し、
ｉ）Ｒ４およびＲ５は同じであるか、または異なり得、Ｒ４およびＲ５のそれぞれは独立して、任意選択的にケイ素原子、酸素原子、硫黄原子、および窒素原子から選択される１つ以上のヘテロ原子を含有するオルガニル基を表し、
または
ｉｉ）Ｒ４およびＲ５は互いに結合され、窒素原子および少なくとも１つの炭素原子、および、任意選択的に、ケイ素原子、酸素原子、硫黄原子、および窒素原子から選択される１つ以上のヘテロ原子を含有する複素環を形成し、
本方法は、式（ＩＩａ）、（ＩＩｂ）、（ＩＩｃ）の化合物の群
【００２５】
【化９】
2021535172.tif 000011
から選択されるハロゲン化共役ジエンであって、式中Ｙ１はフッ素原子、塩素原子、臭素原子、およびヨウ素原子（Ｙ１は好ましくは塩素原子）から選択されるハロゲン化共役ジエンと、
式（ＩＶ）の化合物
【００２６】
【化１０】
2021535172.tif 000012
であって、式中Ｙ２はフッ素原子、塩素原子、臭素原子、およびヨウ素原子から選択される化合物とを、グリニャール条件下で反応させることを含む。
【００２７】
第１の態様の第２実施形態において、本発明は、式（ＩＩＩａ）、（ＩＩＩｂ）、（ＩＩＩｃ）の化合物の群から選択される官能化共役ジエンの調製方法に関し、本方法は、
Ａ）グリニャール条件下で、式（ＩＩａ）、（ＩＩｂ）、（ＩＩｃ）の化合物の群から選択されるハロゲン化共役ジエンと、式（Ｖ）の化合物
【００２８】
【化１１】
2021535172.tif 000013
であって、式中Ｙ２およびＹ３は、独立してフッ素原子、塩素原子、臭素原子、およびヨウ素原子から選択され、好ましくはＹ２およびＹ３はそれぞれ塩素原子である化合物とを反応させて、式（ＶＩａ）、（ＶＩｂ）、（ＶＩｃ）
【００２９】
【化１２】
2021535172.tif 000014
の化合物を得ることと、
Ｂ）式（ＶＩａ）、（ＶＩｂ）、（ＶＩｃ）の化合物と、式（ＶＩＩ）
【００３０】
【化１３】
2021535172.tif 000015
のアミドであって、式中、Ｍは、リチウム、ナトリウム、およびカリウムから選択されるアルカリ金属であり、Ｍは好ましくはナトリウムである、アミドとを反応させること
とを含む。
【００３１】
Ｙ１が塩素原子である式（ＩＩａ）、（ＩＩｂ）、（ＩＩｃ）のハロゲン化共役ジエン中間体の調製は、トリクロロイソシアヌル酸、ジクロロイソシアヌル酸、ジクロロイソシアヌル酸のアルカリ金属塩、またはそれらの混合物を含む塩素化剤を使用して行われ得る。塩化共役ジエン中間体の合成に関するさらなる詳細はＰＣＴ／ＥＰ２０１８／０７０７６８号明細書に与えられる。
【００３２】
本発明の第２の態様の官能化共役ジエンは、式（ＩＩＩａ）、（ＩＩＩｂ）、（ＩＩＩｃ）の化合物の群から選択され、
【００３３】
【化１４】
2021535172.tif 000016
【００３４】
【化１５】
2021535172.tif 000017
【００３５】
【化１６】
2021535172.tif 000018
式中、
Ｒは、任意選択的に、酸素原子、硫黄原子、窒素原子、およびケイ素原子から選択される１つ以上のヘテロ原子と、式（ＩＩＩａ）、（ＩＩＩｂ）、（ＩＩＩｃ）の官能化共役ジエンが派生する式（Ｉａ）、（Ｉｂ）、（Ｉｃ）の化合物の群
【００３６】
【化１７】
2021535172.tif 000019
から選択される出発共役ジエンとを含有するオルガニレン基であって少なくとも１０個の炭素原子を有し、
Ｒ１は
ｉ）単結合、
ｉｉ）酸素原子、硫黄原子、ＮＲ６基、およびＳｉＲ７Ｒ８基のうちの１つ以上、および、
ｉｉｉ）任意選択的に酸素原子、硫黄原子、ＮＲ６基、およびＳｉＲ７Ｒ８基から選択される１つ以上を含有するオルガニレン基
から選択され、
Ｒ２、Ｒ３、Ｒ６、Ｒ７、Ｒ８は同じであるか、または異なり得、任意選択的に酸素原子、硫黄原子、窒素原子、およびケイ素原子から選択される１つ以上のヘテロ原子を含有するオルガニル基を表し、
ｉ）Ｒ４およびＲ５は同じであるか、または異なり得、Ｒ４およびＲ５のそれぞれは独立して、任意選択的にケイ素原子、酸素原子、硫黄原子、および窒素原子から選択される１つ以上のヘテロ原子を含有するオルガニル基を表し、
または
ｉｉ）Ｒ４およびＲ５は互いに結合され、窒素原子および少なくとも１つの炭素原子、および、任意選択的に、ケイ素原子、酸素原子、硫黄原子、および窒素原子から選択される１つ以上のヘテロ原子を含有する複素環を形成する。
【００３７】
本発明の記載において、オルガニル基は、官能タイプに関わらず、炭素原子に１つの自由原子価を有する任意の有機置換基である。好ましくは、オルガニル基は１〜１０個の炭素原子および任意選択的にケイ素原子、酸素原子、硫黄原子、および窒素原子から選択される１つ以上のヘテロ原子を含有し、または６〜１０個の炭素原子、および任意選択的にケイ素原子、酸素原子、硫黄原子、および窒素原子から選択される１つ以上のヘテロ原子を含有するアリール基、ヘテロアリール基、またはアラルキル基を含有する。
【００３８】
また、オルガニレン基は官能タイプに関わらず、１つの炭素原子に２つの自由原子価、または２つの炭素原子のそれぞれに１つの自由原子価を有する任意の有機置換基である。
好ましくは、本発明の官能化共役ジエンのＲ１は、ｉ）単結合である。
【００３９】
好ましくは、Ｒ２、Ｒ３、Ｒ６、Ｒ７、Ｒ８は同じであるか、または異なり得、１〜１０個の炭素原子、および任意選択的にケイ素原子、酸素原子、硫黄原子、および窒素原子から選択される１つ以上のヘテロ原子を含有するオルガニル基、または６〜１０個の炭素原子、および任意選択的にケイ素原子、酸素原子、硫黄原子、および窒素原子から選択される１つ以上のヘテロ原子を含有するアリール基、ヘテロアリール基、またはアラルキル基を表す。
【００４０】
Ｒ２、Ｒ３、Ｒ６、Ｒ７、およびＲ８は同じであるか、または異なり、直鎖または分岐、飽和または不飽和ヒドロカルビル基（好ましくは１〜１０個の炭素原子を含有する）を表すことがさらに好ましい。さらに好ましくは、Ｒ２、Ｒ３、Ｒ６、Ｒ７、およびＲ８は同じであるか、または異なり、直鎖または分岐アルキル、アリール、またはアルカリル基を表す。より好ましくは、Ｒ２、Ｒ３、Ｒ６、Ｒ７、およびＲ８は同じであるか、または異なり、ＣＨ３またはＣ６Ｈ５を表し、特にＲ２、Ｒ３、Ｒ６、Ｒ７、およびＲ８が全てＣＨ３を表す。
【００４１】
本発明によると、Ｒ４およびＲ５はそれぞれ、窒素原子に結合した炭素原子を少なくとも有する基であり、すなわちＲ４基およびＲ５基は、Ｒ４またはＲ５に任意選択的に存在し得る任意のヘテロ原子を介して窒素原子には結合していない。
【００４２】
実施形態ｉ）において、Ｒ４およびＲ５は同じであるか、または異なり得、Ｒ４およびＲ５はそれぞれ独立して１〜１０個の炭素原子を含有する直鎖、分岐、または環状ヒドロカルビル基、任意選択的にケイ素原子、酸素原子、および窒素原子から選択される少なくとも１つのヘテロ原子を含有するヒドロカルビル基を表し、ヒドロカルビル基は飽和または不飽和である。
【００４３】
好ましくは、ｉ）Ｒ４およびＲ５は同じであるか、または異なり、Ｒ４およびＲ５はそれぞれ独立して、１〜１０個の炭素原子を含有する直鎖、分岐、または環状、飽和または不飽和アルキル基を表し、アルキル基は、任意選択的にケイ素原子、酸素原子、硫黄原子、および窒素原子から選択される１つ以上のヘテロ原子を含有するか、または、ｉｉ）Ｒ４およびＲ５は同じであるか、または異なり、Ｒ４およびＲ５はそれぞれ独立して６〜１０個の炭素原子を含有するアリール基またはアラルキル基を表し、アルキル基は、任意選択的にケイ素原子、酸素原子、硫黄原子、および窒素原子から選択される１つ以上のヘテロ原子を含有する。
【００４４】
Ｒ４およびＲ５は同じであり、直鎖、分岐、または環状、飽和または不飽和アルキル基を表すことが好ましい。より好ましくは、Ｒ４およびＲ５は同じであり、−ＣＨ（ＣＨ３）２またはＣＨ３を表す。最も好ましくは、Ｒ４およびＲ５は同じであり、−ＣＨ（ＣＨ３）２を表す。
【００４５】
式（ＩＩＩａ）、（ＩＩＩｂ）、（ＩＩＩｃ）の官能化共役ジエンが派生する式（Ｉａ）、（Ｉｂ）、（Ｉｃ）の化合物の群
【００４６】
【化１８】
2021535172.tif 000020
から選択される共役ジエンは少なくとも１０個の炭素原子を有する。好ましくは、Ｒは直鎖または分岐、飽和または不飽和ヒドロカルビレン基、ヒドロカルビリデン基、またはヒドロカルビリジン基である。より好ましくは、Ｒは分岐、不飽和ヒドロカルビレン基である。最も好ましくは式（ＩＩａ）、（ＩＩｂ）、（ＩＩｃ）の共役ジエンは、テルペンおよび４，８−ジメチル−１，３，７−ノナトリエンから選択される。さらにより好ましくは、テルペンはミルセンおよびオシメンから選択され、最も好ましくは、テルペンはα−ミルセンおよびβ−ミルセンから選択されるミルセンである。
【００４７】
本発明による官能化共役ジエンは、全ての態様において、最も好ましくは式（ＶＩＩＩ）、（ＩＸ）、または（Ｘ）
【００４８】
【化１９】
2021535172.tif 000021
【００４９】
【化２０】
2021535172.tif 000022
【００５０】
【化２１】
2021535172.tif 000023
のミルセン誘導体である。
特に、式（ＶＩＩＩａ）、（ＩＸａ），または（Ｘａ）のミルセン誘導体である。
【００５１】
【化２２】
2021535172.tif 000024
【００５２】
【化２３】
2021535172.tif 000025
【００５３】
【化２４】
2021535172.tif 000026
第３の態様において、本発明はエラストマー性コポリマーの製造における第２の態様の１つ以上の官能化共役ジエンの使用方法に関する。エラストマー性コポリマーは、好ましくは式（ＩＩＩａ）、（ＩＩＩｂ）、（ＩＩＩｃ）の化合物の群から選択される１つ以上の官能化共役ジエンから派生する１つ以上の単位に加えて、１つ以上の共役ジエンモノマーから派生する単位を含む。
【００５４】
本発明の第３の態様によるエラストマー性コポリマーの製造に使用される共役ジエンモノマーは、好ましくは１，３−ブタジエン、イソプレン、１，３−ペンタジエン、２，３−ジメチル−１，３−ブタジエン、２−メチル−１，３−ペンタジエン、２，３−ジメチル−１，３−ペンタジエン、２−フェニル−１，３−ブタジエン、および４，５−ジエチル−１，３−オクタジエンから選択される。より好ましくは、共役ジエンモノマーは１，３−ブタジエンおよびイソプレンから選択され、特に、共役ジエンモノマーは、１，３−ブタジエンである。
【００５５】
好ましくは、第３の態様による使用方法は、１）アニオン重合によるか、または２）配位重合によるエラストマー性コポリマーの製造におけるものである。
エラストマー性コポリマーが１つ以上のビニル芳香族モノマーから派生する単位をさらに含むことが好ましい。ビニル芳香族モノマーは、好ましくはスチレン、１−ビニルナフタレン、３−メチルスチレン、３，５−ジエチルスチレン、４−プロピルスチレン、２，４，６−トリメチルスチレン、４−ドデシルスチレン、３−メチル−５−ｎ−ヘキシルスチレン、４−フェニルスチレン、２−エチル−４−ベンジルスチレン、３，５−ジフェニルスチレン、２，３，４，５−テトラエチルスチレン、３−エチル−１−ビニルナフタレン、６−イソプロピル−１−ビニルナフタレン、６−シクロヘキシル−１−ビニルナフタレン、７−ドデシル−２−ビニルナフタレン、およびα−メチルスチレンから選択される。より好ましくは、ビニル芳香族モノマーは、スチレン、３−メチルスチレン、およびα−メチルスチレンから選択される。特に、ビニル芳香族モノマーは、スチレンである。
【００５６】
本発明によると、式（ＩＩＩａ）、（ＩＩＩｂ）、（ＩＩＩｃ）の化合物の群から選択される１つ以上の官能化共役ジエンから派生する単位の量は、好ましくはエラストマー性コポリマーの重量に基づいて０．０５〜５ｗｔ．％の範囲内で、より好ましくは０．２〜１．５ｗｔ．％の範囲内で、最も好ましくは０．４〜１．２ｗｔ．％の範囲内で、例えば、０．６〜１．０ｗｔ．％の範囲内、例えば約０．８ｗｔ．％などである。
【００５７】
第３の態様による使用方法は、式（ＩＩＩａ）、（ＩＩＩｂ）、（ＩＩＩｃ）の化合物の群から選択される官能化共役ジエンのアルカリ金属塩誘導体の１つ以上の共役ジエンモノマー、任意選択的に１つ以上のビニル芳香族モノマー、および任意選択的に式（ＩＩＩａ）、（ＩＩＩｂ）、（ＩＩＩｃ）の化合物の群から選択される１つ以上の官能化共役ジエンのアニオン共重合の開始剤としての使用であり得る。
【００５８】
第４の態様において、本発明は、カップリングされたコポリマーと末端修飾コポリマーとを含むコポリマー成分の製造のためのプロセスに関し、プロセスは以下のステップ、
（１）開始剤成分を提供することであって、開始剤成分は、好ましくは式（ＩＩＩａ）、（ＩＩＩｂ）、（ＩＩＩｃ）の化合物の群から選択される１つ以上の官能化共役ジエンの１つ以上のアルカリ金属塩誘導体を含むことと、
（２）ｉ）式（ＩＩＩａ）、（ＩＩＩｂ）、（ＩＩＩｃ）の化合物の群から選択される１つ以上の官能化共役ジエンと、
ｉｉ）１つ以上の共役ジエンモノマーと、
ｉｉｉ）任意選択的に１つ以上のビニル芳香族モノマーと
からなるモノマー成分を前記開始剤成分と接触させ、アニオン共重合を開始させることと、
（３）共重合を続けて、コポリマーを得ることと、
（４）任意選択的に１つ以上の官能化モノマーの存在下でコポリマーの共重合を続けて、官能化コポリマーを得ることと、
（５）任意選択的にステップ（３）のコポリマーの一部またはステップ（４）の官能化コポリマーの一部を、１つ以上のカップリング剤とカップリングし、カップリングされたコポリマーを得ることと、
（６）任意選択的にステップ（３）のコポリマーの一部またはステップ（４）の官能化コポリマーの一部を１つ以上の末端修飾剤で末端修飾し、末端修飾コポリマーを得ることと
を含む。
【００５９】
第５の態様において、本発明はエラストマー性コポリマーの製造プロセスに関し、
ｉ）式（ＩＩＩａ）、（ＩＩＩｂ）、（ＩＩＩｃ）の化合物の群から選択される１つ以上の官能化共役ジエンと
ｉｉ）１つ以上の共役ジエンモノマーと
ｉｉｉ）任意選択的に１つ以上のビニル芳香族モノマーと
をアニオン重合条件下に置くことを含む。好ましくは、アニオン重合条件は式（ＩＩＩａ）、（ＩＩＩｂ）、（ＩＩＩｃ）の１つ以上の官能化共役ジエンのアルカリ金属塩誘導体との重合を開始することを含み、アルカリ金属は、リチウム、ナトリウム、およびカリウムから選択される。
【００６０】
アニオン重合を使用して、直鎖構造または星型構造を有するコポリマーが得られ得る。また、分岐は、例えば、ジビニルベンゼンと実施され得る。特定のポリマー画分を分画することが難しいので、分岐レベルを予測することは難しい。したがって、アニオン重合によって得られるコポリマーをその分散指数、Ｍｗ／Ｍｎによって定義することがより適切であって、通常、分散指数は以下の通りである。
直鎖コポリマー：１．０１〜２．０、
カップリングされたコポリマー：１．１〜３、
分岐コポリマー：１．１〜８．０。
【００６１】
第６の態様によると、本発明はエラストマー性コポリマーの製造プロセスに関し、
ｉ）式（ＩＩＩａ）、（ＩＩＩｂ）、（ＩＩＩｃ）の化合物の群から選択される１つ以上の官能化共役ジエンと、
ｉｉ）１つ以上の共役ジエンモノマーと
をチーグラー・ナッタ重合条件下に置くことを含む。
【００６２】
共役ジエン（１，３−ブタジエンなど）の配位重合において、チーグラー・ナッタ触媒が使用される。典型的な触媒組成物は、２成分系、３成分系、または４成分系である。２成分系は触媒性の金属塩化物（例えば、Ｎｉ、Ｃｏ、Ｔｉ、Ｎｄ、Ｖ、Ｔｉ、Ｚｒ、またはＦｅの塩化物）および共触媒（例えば、アルキルアルミニウム化合物またはアルキルマグネシウム化合物）を含む。３成分触媒系において、ハロゲン化物のない金属前駆体（リン酸ネオジムなど）は、共触媒（アルキルアルミニウムまたはアルキルマグネシウムなど）およびハロゲン化物供与体と組み合わされる。ハロゲン化物のない触媒系にハロゲン化物供与体を添加することは、触媒活性およびシス−１，４またはトランス−１，４含有量を大幅に増加させる。４成分触媒系において、３成分系に使用される成分に加えて、金属塩のため、またはハロゲン化物供与体のための可溶化剤が使用される。
【００６３】
チーグラー・ナッタ重合条件は、したがって、好ましくは１）金属塩化物および２）共触媒を備える触媒系を含む。より好ましくは、金属塩化物は、１）Ｎｉ、Ｃｏ、Ｔｉ、Ｎｄ、Ｖ、Ｔｉ、Ｚｒ、およびＦｅのうちの１つ以上の塩化物から選択され、共触媒は２）アルキルアルミニウム化合物およびアルキルマグネシウム化合物のうちの１つ以上から選択される。また、チーグラー・ナッタ重合条件は、さらなるモノマーの存在を含み得る。
【００６４】
あるいは、チーグラー・ナッタ重合条件は、１）非ハロゲン化物金属化合物と、２）共触媒と、３）ハロゲン化物供与体化合物とを備える触媒系を含むことが好ましい。非ハロゲン化物金属化合物１）は、好ましくは１つ以上のＮｄ化合物であり、より好ましくは、Ｎｄ化合物は、カルボン酸ネオジム、ネオジムアルコラート、リン酸ネオジム、ホスホン酸ネオジム、ネオジムアリル化合物、ネオジムシクロペンタジエニル錯体、ネオジムアミド、およびネオジムアセチルアセトネートから選択される。
【００６５】
高シスポリブタジエンの製造のための最も効果的な触媒は、ネオジムに基づいた３成分系であり、１）カルボン酸ネオジム（例えば、バーサチック酸ネオジム（ＩＩＩ）（ＮｄＶ）、オクタン酸ネオジム（ＩＩＩ）（ＮｄＯ）、イソオクタン酸ネオジム（ＩＩＩ）（ＮｄｉＯ）、ナフテン酸ネオジム（ＩＩＩ）（ＮｄＮ）、２）ネオジムアルコラート（例えば、Ｎｄ（ＯＢｕ）３、Ｎｄ（ＯｉＰｒ）３）、３）リン酸ネオジムおよびホスホン酸ネオジム（例えば、ネオジムビス（２−エチルヘキシル）リン酸塩（ＮｄＰ）、ホスホン酸ビス（２−エチルヘキサノール））、４）ネオジムアリル化合物、５）ネオジムシクロペンタジエニル錯体（例えば、モノシクロペンタジエニルネオジムジクロリド（ＣｐＮｄＣｌ２）、モノシクロペンタジエニルジアルキルネオジム（ＣｐＮｄＲ２）、モノシクロペンタジエニルジアリルネオジム（ＣｐＮｄ（η３-Ｃ３Ｈ５）２）、モノクロペンタジエニルトリスアリルネオジム（例えばＬｉ［ＣｐＮｄ（η３-Ｃ３Ｈ５）３］）の塩、ジシクロペンタジエニルネオジムモノクロリド（Ｃｐ２ＮｄＣｌ）、ジシクロペンタジエニルモノアルキルネオジム（Ｃｐ２ＮｄＲ）、シリレン架橋ジシクロペンタジエニルネオジム誘導体（例えば、［Ｒ２Ｓｉ（Ｃｐ）２］Ｎｄ（Ｃｌ／Ｒ））、６）ネオジムアミド（例えば、Ｎｄ（Ｎ（ＳｉＭｅ３）２）３）、または７）ネオジムアセチルアセトネートなどの触媒前駆体がＡｌＭｅ３（ＴＭＡ）、ＡｌＥｔ３（ＴＥＡ）、ＡｌｉＢｕ３（ＴＩＢＡ）、ＡｌＯｃｔ３、メチルアルモキサン（ＭＡＯ）、テトライソブチルジアルモキサン（ＴＩＢＡＯ）、Ｂ（Ｃ６Ｆ５）３、修飾メチルアルモキサン（ＭＭＡＯ）、ヘキサイソブチルアルモキサン（ＨＩＢＡＯ）、水素化ジイソブチルアルミニウム（ＤＩＢＡＨ）、ＭｇＲ２、ＡｌＰｒ３、ＡｌＢｕ３、ＡｌＨｅｘ３、ＡｌＯｃｔ３、ＡｌＤｏｄｅｃ３、ＡｌＥｔ３、またはＡｌＭｅ３などの１つ以上の共触媒と組み合わせて使用される。
【００６６】
ハロゲン化物供与体の例はＳｉＣｌ４、エチルアルミニウムセスキクロリド（ＥＡＳＣ）、ジエチルアルミニウムクロリド（ＤＥＡＣ）、塩化ジメチルアルミニウム、塩化ブチル（ＢｕＣｌ）、塩化ジブチルアルミニウム、ＡｌＢｒ３、ＥｔＡｌＣｌ２、およびＭｅ３ＳｉＣｌである。
【００６７】
第６の態様によって、すなわち配位重合によって製造されるコポリマーは、好ましくは直鎖構造または分岐構造を有する。ポリマー構造は触媒組成物によって決定され、通常は以下の（Ｍｗ／Ｍｎ）の通りである。
直鎖コポリマー：１．５〜５．０、
分岐コポリマー：１．５〜２０．０。
【００６８】
第７の態様によると、本発明は
Ａ）コポリマーの重量で０．０５ｗｔ．％〜５ｗｔ．％の式（ＩＩＩａ）、（ＩＩＩｂ）、（ＩＩＩｃ）の化合物の群から選択される１つ以上の官能化共役ジエン、
Ｂ）コポリマーの重量で４５ｗｔ．％〜９９．９５ｗｔ．％の１つ以上の共役ジエンモノマー、
Ｃ）コポリマーの重量で０ｗｔ．％〜５０ｗｔ．％の１つ以上のビニル芳香族モノマー、
から派生する繰り返し単位を含むエラストマー性コポリマーに関する。
【００６９】
第７の態様のエラストマー性コポリマーにおけるＢ）共役ジエンモノマーの量は、好ましくはコポリマーの重量で５０〜９２ｗｔ．％、より好ましくはコポリマーの重量で６０〜９０ｗｔ．％、特にコポリマーの重量で６５〜８０ｗｔ．％である。
【００７０】
ビニル芳香族モノマーは存在するとき、好ましくはスチレン、１−ビニルナフタレン、３−メチルスチレン、３，５−ジエチルスチレン、４−プロピルスチレン、２，４，６−トリメチルスチレン、４−ドデシルスチレン、３−メチル−５−ｎ−ヘキシルスチレン、４−フェニルスチレン、２−エチル−４−ベンジルスチレン、３，５−ジフェニルスチレン、２，３，４，５−テトラエチルスチレン、３−エチル−１−ビニルナフタレン、６−イソプロピル−１−ビニルナフタレン、６−シクロヘキシル−１−ビニルナフタレン、７−ドデシル−２−ビニルナフタレン、およびα−メチルスチレンから選択される。より好ましくは、ビニル芳香族モノマーは、スチレン、３−メチルスチレンおよびα−メチルスチレンから選択される。特に、ビニル芳香族モノマーは、スチレンである。
【００７１】
本発明の第７の態様によるエラストマー性コポリマーにおけるＣ）ビニル芳香族モノマーの量は、好ましくはコポリマーの重量で８〜４５ｗｔ．％、より好ましくはコポリマーの重量で１０〜４０ｗｔ．％、特にコポリマーの重量で２０〜３５ｗｔ．％である。
【００７２】
あるいは、エラストマー性コポリマーは、１ｗｔ．％未満のＣ）ビニル芳香族モノマーを含み（好ましくはＣ）ビニル芳香族モノマーを全く含まない）、Ｂ）共役ジエンモノマーの量はコポリマーの重量で９５〜９９．９５ｗｔ．％、好ましくはコポリマーの重量で９８〜９９．６ｗｔ．％、特にコポリマーの重量で９９．０〜９９．４ｗｔ．％である。
【００７３】
第７の態様によるエラストマー性コポリマーにおける共役ジエンモノマーは、好ましくは１，３−ブタジエン、イソプレン、１，３−ペンタジエン、２，３−ジメチル−１，３−ブタジエン、２−メチル−１，３−ペンタジエン、２，３−ジメチル−１，３−ペンタジエン、２−フェニル−１，３−ブタジエン、および４，５−ジエチル−１，３−オクタジエンから選択される。より好ましくは、共役ジエンモノマーは１，３−ブタジエンおよびイソプレンから選択される。共役ジエンモノマーは、特に１，３−ブタジエンである。
【００７４】
第７の態様によるエラストマー性コポリマーは、直鎖構造を有する単位を含み得る。
コポリマーはまた、分岐構造を有する単位を含み得る。
また、エラストマー性コポリマーは、星型構造を有し、かつ、アニオン重合条件で１つ以上のカップリング剤と金属末端リビング直鎖コポリマーの反応によって製造された単位を含み得る。カップリング剤は
Ｉ）ハロゲン化スズカップリング剤（好ましくはハロゲン化スズカップリング剤は四塩化スズ）、
または
ＩＩ）ハロゲン化ケイ素カップリング剤（好ましくはハロゲン化ケイ素カップリング剤は、四塩化ケイ素、四臭化ケイ素、四フッ化ケイ素、四ヨウ化ケイ素、ヘキサクロロジシラン、ヘキサブロモジシラン、ヘキサフルオロジシラン、ヘキサヨードジシラン、オクタクロロトリシラン、オクタブロモトリシラン、オクタフルオロトリシラン、オクタヨードトリシラン、ヘキサクロロジシロキサン、２，２，４，４，６，６−ヘキサクロロ−２，４，６−トリシラヘプタン−１，２，３，４，５，６−ヘキサキス［２−（メチルジクロロシリル）エチル］ベンゼン、および一般式（ＸＩ）のハロゲン化アルキルケイ素
【００７５】
【化２５】
2021535172.tif 000027
であって、式中、Ｒ６は、１〜２０個の炭素原子を有する一価脂肪族炭化水素基、または６〜１８個の炭素原子を有する一価芳香族炭化水素基であり、ｎは０〜２の整数であり、Ｘは塩素原子、臭素原子、フッ素原子またはヨウ素原子であり得る、ハロゲン化アルキルケイ素から選択される）
であり得る。
【００７６】
第７の態様によるエラストマー性コポリマーにおいて、星型構造を有する単位の画分は、好ましくはコポリマーの重量で０〜７５％である。
第８の態様において、本発明は、１つ以上の加硫剤の存在下で第７の態様によるエラストマー性コポリマーを加硫することを含むゴムの製造方法に関する。
【００７７】
第９の態様において、本発明は第８の態様の方法によって入手可能なゴムに関する。
第１０の態様において、本発明は第９の態様によるゴムを含むゴム成分を含むｘ）ゴム組成物に関する。好ましくは、ゴム組成物は、ｙ）１つ以上の充填剤をさらに含む。充填剤は、好ましくはシリカおよびカーボンブラックからなる群から選択される。最も好ましくは、ゴム組成物はｙ）シリカおよびカーボンブラックの両方を含む。
【００７８】
第１０の態様の好ましい実施形態において、ゴム組成物内の充填剤成分ｙ）の量は、１００質量部のゴム成分ｘ）に対して（ｐｈｒ）１０〜１５０質量部である。好ましくは、充填剤成分ｙ）の量は、２０〜１４０ｐｈｒである。より好ましくは、充填剤成分ｙ）の量は、３０〜１３０ｐｈｒである。
【００７９】
好ましくは、第１０の態様によるゴム組成物内のゴム成分ｘ）は、加えて、１つ以上のさらなるゴム状ポリマーを含む。さらなるゴム状ポリマーは天然ゴム、合成イソプレンゴム、ブタジエンゴム、スチレン−ブタジエンゴム、エチレン−α−オレフィンコポリマーゴム、エチレン−α−オレフィン−ジエンコポリマーゴム、アクリルニトリル−ブタジエンコポリマーゴム、クロロプレンゴムおよびハロゲン化ブチルゴムからなる群から選択されることが好ましい。
【００８０】
本発明の第１１の態様によるタイヤ部品は、第１０の態様によるゴム組成物を含む。好ましくは、タイヤ部品はタイヤトレッドである。
本発明の第１２の態様によるタイヤは、第１１の態様によるタイヤ部品を含む。
【００８１】
本発明の利点は、以下の実施例からより明らかになる。特に示されなければ、全てのパーセンテージは、重量で与えられる。
実施例
Ｉ．モノマーの合成：実施例１ａ
マグネチックスターラと、滴下漏斗と、気体導入アタッチメントおよびオイルバルブ（Ｚａｉｔｓｅｖ  ｗａｓｈｅｒ）とを備えた還流凝縮器とを備えた１Ｌ容量のリアクタに、アルゴン雰囲気下にて、金属マグネシウム（１３．２ｇ、０．５５ｍｏｌ）を装填し、続いて乾燥かつ脱酸素化したテトラヒドロフラン（ＴＨＦ、２００ｍＬ）と水素化ジイソブチルアルミニウム（ＤＩＢＡＨ）［（ｉ−Ｂｕ）２ＡｌＨ、１ｍＬ、５．６１ｍｍｏｌ］とを添加した。これはリアクタの内容物を撹拌しながら室温にて行った。マグネシウムの活性化は、水素の泡が止まるまで行った。その後、（Ｎ，Ｎ−ジイソプロピルアミノ）ジメチルクロロシラン（９６．８９ｇ、０．５０ｍｏｌ）および溶媒の残りの部分（３００ｍＬ）を活性化した金属マグネシウムに添加した。滴下漏斗にクロロミルセン（９０．４６ｇ、０．５３ｍｏｌ）を充填した。反応の開始ステップで、８．００ｍＬのクロロミルセンを（リアクタの内容物を撹拌することなく）混合物中に滴下した。反応の進行の明瞭な徴候が観察されたら、残りの量のクロロミルセンの投入をリアクタの内容物が約２時間の間で徐々に沸騰するような速度で開始した。クロロミルセンの投入が完了した後、リアクタの温度を４０℃の範囲で１時間維持し、続いて室温に冷却した。僅かに過剰のグリニャール試薬を中和するために、０．６ｍＬの水を加えた。その後、減圧下で反応後の混合物から溶媒を蒸発させ、１．０Ｌのｎ−ヘキサンを反応残留物に添加した。得られた懸濁液を濾別し、沈殿物をそれぞれ２００ｍＬのｎ−ヘキサンで３回洗浄した。その後、得られた濾液から一定の圧力に達するまで減圧下、４０℃で溶媒を蒸発させた。生成物１４６．３０ｇを収量９１％にて得た。
【００８２】
ＧＣ−ＭＳ：４３（２．８５）、５９（１３．９７）、７３（１２．４２）、８６（２．４６）、１００（４．１４）、１１６（３７．１６）、１５１（１．８４）、１５８（１００．００）、１５９（１４．６５）、２７８（０．６４）、２９３（０．３５）
ＩＩ．官能化ゴムの合成実施例
ＩＩ．１  アニオン重合における官能化ミルセンの適用
本発明にしたがって製造されるエラストマーの合成および特性についてより詳細を提供するために、正確に制御されたミクロ構造およびマクロ構造と、官能基とを有する官能化スチレン−ブタジエンコポリマーが以下の実施例２ｂ、３ｂおよび４ｂに記載され、比較実施例１ｂに記載される非官能化コポリマーと比較される。
【００８３】
重合
不活性化ステップ：
窒素パージされた２リットルリアクタにシクロヘキサン（１．２ｋｇ）を添加し、シクロヘキサンに溶解した、１グラムの１．６Ｍ  ｎ−ブチルリチウム溶液で処理した。リアクタの洗浄および不活性化をするために溶液を７０℃に加熱し、１０分間激しく撹拌した。その後、排水バルブを介して溶媒を除去し、窒素で再びパージした。
【００８４】
実施例１ｂ（比較）
不活性化された２リットルリアクタにシクロヘキサン（８２０ｇ）を添加し、続いてスチレン（３１ｇ）および１，３−ブタジエン（１１７ｇ）を添加した。スチレンおよび１，３−ブタジエンからインヒビターを取り除いた。次に、ブタジエン誘導単位から、スチレンモノマーのランダムな組み込みを提供するため、およびビニル含有量を増加させるために、テトラメチルエチレンジアミン（ＴＭＥＤＡ、２．２１ｍｍｏｌ）を加えた。リアクタ内の溶液を６０℃に加熱し、全プロセスの間、連続的に撹拌した。所望の温度に達したとき、残留不純物の急冷を実施するためにｎ−ブチルリチウム（０．０４５ｍｍｏｌ）を添加した。その後、重合プロセスを開始するためにｎ−ブチルリチウム（０．８４５ｍｍｏｌ）を添加した。反応を６０分間、等温プロセスとして行った。この後、カップリング剤としてケイ素テトラクロリド（５．２５×１０−２ｍｍｏｌ）をポリマー溶液に添加した。カップリングは５分間行った。窒素パージしたイソプロピルアルコール（１ｍｍｏｌ）を使用して反応溶液を終了させ、２−メチル−４，６−ビス（オクチルスルファニルメチル）フェノール（１．０ｐｈｒポリマーで）を添加することにより、急速に安定化させた。ポリマー溶液をイソプロパノールで処理し、ポリマーの沈殿が生じた。最終生成物を真空オーブンで一晩乾燥させた。
【００８５】
実施例２ｂ（コモノマーとしての実施例からのミルセン誘導体）
不活性化された２リットルリアクタにシクロヘキサン（８２０ｇ）を添加し、続いてスチレン（３１ｇ）と、実施例１ａの官能化ミルセン（０．５９ｇ）と１，３−ブタジエン（１１７ｇ）とを添加した。スチレンおよび１，３−ブタジエンからインヒビターを取り除いた。次に、ブタジエン誘導単位から、スチレンモノマーのランダムな組み込みを提供するため、および、ビニル含有量を増加させるために、２，２−ビス（２−テトラヒドロフリル）プロパン（ＤＴＨＦＰ、２．５２ｍｍｏｌ）を加えた。リアクタ内の溶液を６０℃に加熱し、全プロセスの間、連続的に撹拌した。所望の温度に達したとき、残留不純物の急冷を実施するために、ｎ−ブチルリチウム（０．０４５ｍｍｏｌ）を添加した。その後、重合プロセスを開始するためにｎ−ブチルリチウム（０．８４５ｍｍｏｌ）を添加した。反応を６０分間、等温プロセスとして行った。この後、カップリング剤としてケイ素テトラクロリド（６．３０×１０−２ｍｍｏｌ）をポリマー溶液に添加した。カップリングは５分間行った。窒素パージしたイソプロピルアルコール（１ｍｍｏｌ）を使用して反応溶液を終了させ、２−メチル−４，６−ビス（オクチルスルファニルメチル）フェノール（１．０ｐｈｒポリマーで）を添加することにより、急速に安定化した。ポリマー溶液をイソプロパノールで処理し、ポリマーの沈殿が生じた。最終生成物を真空オーブンで一晩乾燥させた。
【００８６】
実施例３ｂ（開始剤成分として、およびコモノマーとしての両方の実施例１ａからのミルセン誘導体）
不活性化された２リットルリアクタにシクロヘキサン（８２０ｇ）を添加し、続いてスチレン（３１ｇ）と、実施例１ａの官能化ミルセン（０．５９ｇ）と、１，３−ブタジエン（１１７ｇ）とを添加した。スチレンおよび１，３−ブタジエンからインヒビターを取り除いた。次に、スチレンランダマイザーとしてブタジエン誘導単位からビニル含有量を増加させるために、２，２−ビス（２−テトラヒドロフリル）プロパン（ＤＴＨＦＰ、３．６９ｍｍｏｌ）を添加した。リアクタ内の溶液を６０℃に加熱し、全プロセスの間、連続的に撹拌した。その温度に達したとき、残留不純物の急冷を実施するために、ｎ−ブチルリチウム（０．０４５ｍｍｏｌ）をリアクタに添加した。
【００８７】
ｎ−ブチルリチウム（１．２３ｍｍｏｌ）および実施例１ａの官能化ミルセン（０．３８ｇ）をビュレット内で共に混合し、接触時間は約１５分であり、その後、重合プロセスを開始するために混合物を添加した。反応を６０分間、等温プロセスとして行った。この後、カップリング剤としてケイ素テトラクロリド（６．３０×１０−２ｍｍｏｌ）をポリマー溶液に添加した。カップリングは５分間行った。窒素パージしたイソプロピルアルコール（１ｍｍｏｌ）を使用して反応溶液を終了させ、２−メチル−４，６−ビス（オクチルスルファニルメチル）フェノール（１．０ｐｈｒポリマーで）を添加することにより、急速に安定化させた。ポリマー溶液をイソプロパノールで処理し、ポリマーの沈殿が生じた。最終生成物を真空オーブンで一晩乾燥させた。
【００８８】
実施例４ｂ（連続的な重合）
ブタジエン−スチレンコポリマーをそれぞれ１０Ｌ（リアクタ１）、２０Ｌ（リアクタ２）、および１０Ｌ（リアクタ３）の体積を有する３つの連続するリアクタのカスケード内で調製した。各リアクタは、パドルスタラーを備える。撹拌速度は、１５０〜２００ｒｐｍであり、充填率は５０％〜６０％のレベルである。ヘキサン、スチレン、１，３−ブタジエン、１，２−ブタジエン（ゲル形成防止添加剤）、ＤＴＨＦＰ、および実施例１ａの官能化ミルセン（最後の３つの反応物はヘキサン中の溶液として）は、それぞれ１０７５２．００ｇ／ｈ、３９８．００ｇ／ｈ、１４９９．００ｇ／ｈ、１９．００ｇ／ｈ、１０２．００ｇ／ｈ、および４６．０３ｇ／ｈの流量で第１リアクタ内に投入した。ｎ−ブチルリチウムの流量（ヘキサン中の溶液として）は１０７．００ｇ／ｈ、実施例１ａの官能化ミルセン（ヘキサン中の溶液として）流量は１５３．９２ｇ／ｈであった。ｎ−ブチルリチウムの流れと、重量で５０／５０の実施例１ａの官能化ミルセンの流れとは、リアクタに入る前に、パイプスタティックミキサ内で共に混合され、その接触時間は約１５分であった。リアクタ内の温度は７０℃〜８５℃であった。分岐ゴムを得るために、ケイ素テトラクロリドをリアクタ３の注入口に、スタティックミキサの入り口において、０．０５のＳｉＣｌ４／活性化ｎ−ブチルリチウムの割合で添加した。カップリング反応は７０〜８５℃で行った。リアクタ３の排出口で、２−メチル−４，６−ビス（オクチルスルファニルメチル）フェノール（ヘキサン中の溶液として）を抗酸化剤として添加した（１４２ｇ／ｈ）。
【００８９】
ポリマー溶液を、続いてストリッパに移した。ポリマー溶液の総質量の２倍量の蒸留水、および、ｐＨ調整剤および石鹸をポリマー溶液に添加し、ストリッパの内容物はその後蒸気で処理された。溶媒の全量が除去されるまで蒸気−ストリッピングを行い、微粉状ゴムを得た。その後、ストリッパから微粉状ゴムを除去し室温まで冷却し、粉砕し、熱風流中で乾燥した。
【００９０】
特性評価
ビニル含有量（％）
ＢＳ  ＩＳＯ  ２１５６１：２００５に基づいて、６００ＭＨｚ  １Ｈ−ＮＭＲによって決定された。
【００９１】
結合スチレン量（％）
ＢＳ  ＩＳＯ２１５６１：２００５に基づいて、６００ＭＨｚ  １Ｈ−ＮＭＲによって決定された。
【００９２】
分子量決定
ＴＨＦを溶出液として、サンプル調製のために、ＰＳＳ  Ｐｏｌｙｍｅｒ  Ｓｔａｎｄａｒｄｓ  Ｓｅｒｖｉｃｅ社の（ガードカラムを備えた）マルチカラムを使用することにより、ゲル浸透クロマトグラフィを行った。Ｗｙａｔｔ  Ｔｅｃｈｎｏｌｏｇｉｅｓ社のＤａｗｎ  Ｈｅｌｅｏｓ  ＩＩ光散乱検出器、ＤＡＤ（ＰＤＡ）Ａｇｉｌｅｎｔ１２６０  Ｉｎｆｉｎｉｔｙ  ＵＶ−ＶＩＳ検出器およびＡｇｉｌｅｎｔ１２６０  Ｉｎｆｉｎｉｔｙ示差屈折率検出器を使用して多角度光散乱測定を行った。
【００９３】
ガラス転移温度（℃）
ＰＮ−ＥＮ  ＩＳＯ  １１３５７−１：２００９に基づいて決定された。
ムーニー粘度（ＭＬ（１＋４）／１００℃）
予熱＝１分、ロータ稼働時間＝４分、および温度＝１００℃の条件下で大きいロータを使用してＡＳＴＭ  Ｄ１６４６−０７に基づいて決定された。
【００９４】
加硫特徴
Ａｌｐｈａ  Ｔｅｃｈｎｏｌｏｇｉｅｓ社のＲＰＡ２０００ゴム加工分析器を使用して、稼働時間＝３０分、および温度＝１７０℃でＡＳＴＭ  Ｄ６２０４に基づいて決定された。
【００９５】
ゴム組成物の特性の評価および測定
実施例のそれぞれから得られたポリマーを使用して加硫ゴム化合物を調製し、以下の試験パラメータを測定した。
【００９６】
ｉ）タイヤ予測値（６０℃におけるｔａｎδ、０℃におけるｔａｎδ、−１０℃におけるｔａｎδ）
加硫ゴム化合物を試験サンプルとして使用し、動的ひずみ＝２％、周波数＝１０Ｈｚ、加熱速度２．５Ｋ／分で温度範囲−７０〜７０℃の条件下において、単一せん断モードで動的機械分析器（ＤＭＡ４５０＋  ＭｅｔｒａｖｉＢ）を使用し、このパラメータを測定した。
【００９７】
ｉｉ）反発弾性
ＩＳＯ  ４６６２に基づいて決定された。
表１は、本研究のために合成された４つのサンプルの特性評価の結果を示す。
【００９８】
【表１】
2021535172.tif 000028
配合
実施例２ｂ、３ｂ、４ｂおよび比較実施例１ｂでそれぞれ得られたゴムを使用して、表２に示される「ゴム組成物の配合処方」に従って配合をした。溶液スチレン−ブタジエンゴム、充填剤、およびゴム添加剤の配合はバンバリー型の密閉式混合機（３５０Ｅ  Ｂｒａｂｅｎｄｅｒ  ＧｍｂＨ＆Ｃｏ．ＫＧ社）および実験室サイズの２本ロールミルで行った。ゴム化合物を２つの異なる段階で混合し、最後のパスは２本ロールミルで完了した。第１段階は、数段階で、油、シリカ、シランカップリング剤、６ＰＰＤおよび活性剤とポリマーを混合するために使用された。第２段階でカーボンブラックの添加と共にシリカの分布を更に改善し、その後に化合物を２４時間放置した。最終パス用に調整するために、ゴム化合物を４時間調整した。最終混合は２本ロールミルで行った。最後のステップを用いて硬化パッケージを添加した。その後、各化合物を１７０℃でＴ９５＋１．５分間（ＲＰＡの結果に基づく）加硫し、加硫物を得た。上記の硬化特性、タイヤ予測値および反発弾性について各加硫ゴム化合物を評価および測定した。結果を表３に示す。
【００９９】
【表２】
2021535172.tif 000029
【０１００】
【表３】
2021535172.tif 000030
これらの結果から、加硫状態の特性に基づいて判断すると、シリカ混合物中、本発明によるＳＳＢＲ３ｂは対応するゴム組成物３ｃに対し、対照ＳＳＢＲ１ｂから得られたもの、および本発明による他のＳＳＢＲ２ｂから得られたものよりも優れた強化特性を与えることが明白である。また、表３のデータは、連続的な重合で得られたＳＳＢＲ４ｂは、対照ＳＳＢＲ１ｂおよびＳＳＢＲ２ｂと比較してより良好な強化特性を有することを示す。
【０１０１】
さらにまた、本発明によるゴム組成物３ｃのタイヤ予測値は、本発明による対照ゴム組成物１ｃのもの、および、ゴム組成物２ｃおよび４ｃのものと比較して（転がり抵抗に関して）改善されている。また、本発明によるゴム組成物２ｃの前記タイヤ予測値は、対照ゴム組成物１ｃと比較して改善されている。さらにまた、本発明によるゴム組成物４ｃのタイヤ予測値は、対照ゴム組成物１ｃと比較して改善され、加えて、氷上牽引性および乾式牽引性がゴム組成物１ｃ、２ｃ、および３ｃのそれと比較して改善されている。
【０１０２】
ＩＩ．２  配位重合における官能化ミルセンの適用
本発明に従って製造されたエラストマーの合成および特性に関してより詳細を提供するため、以下の実施例６ｂおよび８ｂで官能基を有する官能化ブタジエンホモポリマーを記載し、比較実施例５ｂおよび７ｂに記載の非官能化ホモポリマーと比較する。これらの実施例で使用された出発材料の量は表４に列挙される。以下に特性の測定方法および評価方法を示す。
【０１０３】
重合（追加の情報については、アニオン的に得られたポリマーに関する上記の情報も参照）
触媒の組成および手順については、以下の刊行物を参照：
１．Ｌａｒｓ  Ｆｒｉｅｂｅ、Ｏｓｋａｒ  ＮｕｙｋｅｎおよびＷｅｒｎｅｒ  Ｏｂｒｅｃｈｔ著、「三元チーグラー型触媒系におけるバーサチック酸ネオジム、ネオジムネオペンタノレートおよびリン酸ビス（２−エチルヘキシル）ネオジムの１，３−ブタジエンの重合への影響に関する比較（Ａ  Ｃｏｍｐａｒｉｓｏｎ  ｏｆ  Ｎｅｏｄｙｍｉｕｍ  Ｖｅｒｓａｔａｔｅ，  Ｎｅｏｄｙｍｉｕｍ  Ｎｅｏｐｅｎｔａｎｏｌａｔｅ  ａｎｄ  Ｎｅｏｄｙｍｉｕｍ  Ｂｉｓ（２−ｅｔｈｙｌｈｅｘｙｌ）ｐｈｏｓｐｈａｔｅ  ｉｎ  Ｔｅｒｎａｒｙ  Ｚｉｅｇｌｅｒ  Ｔｙｐｅ  Ｃａｔａｌｙｓｔ  Ｓｙｓｔｅｍｓ  Ｗｉｔｈ  Ｒｅｇａｒｄ  ｔｏ  ｔｈｅｉｒ  Ｉｍｐａｃｔ  ｏｎ  ｔｈｅ  Ｐｏｌｙｍｅｒｉｚａｔｉｏｎ  ｏｆ  １，３−Ｂｕｔａｄｉｅｎｅ）」、Ｊ．Ｍａｃｒｏｍｏｌ．Ｓｃｉ．Ａ．、（２００５）、４２、７、８３９−８５１。
２．Ｆｒｉｅｂｅ、Ｌ．、Ｎｕｙｋｅｎ、Ｏ．、Ｗｉｎｄｉｓｃｈ、Ｈ．、およびＯｂｒｅｃｈｔ、Ｗ著、「バーサチック酸ネオジム／水素化ジイソブチルアルミニウム／エチルアルミニウムセスキクロリドにより開始される１，３−ブタジエンの重合：反応機構に関する速度論および結論（Ｐｏｌｙｍｅｒｉｚａｔｉｏｎ  ｏｆ  １，３−ｂｕｔａｄｉｅｎｅ  ｉｎｉｔｉａｔｅｄ  ｂｙ  ｎｅｏｄｙｍｉｕｍ  ｖｅｒｓａｔａｔｅ／ｄｉｉｓｏｂｕｔｙｌａｌｕｍｉｎｕｍ  ｈｙｄｒｉｄｅ／ｅｔｈｙｌａｌｕｍｉｎｕｍ  ｓｅｓｑｕｉｃｈｌｏｒｉｄｅ：Ｋｉｎｅｔｉｃｓ  ａｎｄ  ｃｏｎｃｌｕｓｉｏｎｓ  ａｂｏｕｔ  ｔｈｅ  ｒｅａｃｔｉｏｎ  ｍｅｃｈａｎｉｓｍ）」、Ｍａｃｒｏｍｏｌ．Ｃｈｅｍ．Ｐｈｙｓ．、（２００２）、２０３、８、１０５５−１０６４。
【０１０４】
一般的な重合の説明：
２０リットルのリアクタに乾燥した１，３−ブタジエンおよび乾燥した溶媒（シクロヘキサン）、および実施例１ａの官能化ミルセンを充填し、６０℃に加熱した。その後、以下の順序で触媒を添加した：リン酸ビス（２−エチルヘキシル）ネオジム（ＮｄＰ）、水素化ジイソブチルアルミニウム（ＤＩＢＡＨ）（両方ともシクロヘキサンに溶解した０．１ｍｏｌ／Ｌ溶液）。エチルアルミニウムセスキクロリド（ＥＡＳＣ）（シクロヘキサンに溶解した１．０ｍｏｌ／Ｌ溶液）を添加することにより、重合を開始した。全プロセスの間、リアクタ内の溶液を加熱し、連続的に撹拌した。反応混合物の温度を６０〜９０℃に保った。窒素パージされたイソプロピルアルコールを使用して反応溶液を終了させ、２−メチル−４，６−ビス（オクチルスルファニルメチル）フェノール（１．０ｐｈｒポリマーで）を添加することにより急速に安定化させた。
【０１０５】
ポリマーを溶媒の蒸気ストリッピングを使用した従来の回収作業によって回収し、熱風流中で乾燥させた。
使用した処方の反応条件の詳細および得られたポリマーの特徴は以下の表４に含まれる。
【０１０６】
【表４】
2021535172.tif 000031
特性評価（追加の情報については、アニオン的に得られたポリマーに関する上記の情報も参照）
ビニル含有量、シス−１，４含有量、トランス−１，４含有量（％）
ブタジエンゴムのミクロ構造を赤外分光法（Ｔｈｅｒｍｏ  Ｓｃｉｅｎｔｉｆｉｃ社Ｎｉｃｏｌｅｔ  Ｉｓ１０）によって決定した。以下のピークをポリ（ブタジエン）ミクロ構造の定量的決定のために使用した：
７３５ｃｍ−１（δ（シス−Ｒ−ＣＨ＝ＣＲ−Ｈ）、→シス−１，４、ε＝０．１９２）、
９１２ｃｍ−１（δ（Ｒ−ＣＨ＝ＣＨ−Ｈ）、→ビニル（１，２）、ε＝１．０）、
９６５ｃｍ−１（δ（トランス−Ｒ−ＣＨ＝ＣＲ−Ｈ）、→トランス−１，４、ε＝０．７６９）．
この方法論は、
１．Ｍ．Ｋｒａｆｔ、Ｓｔｒｕｋｔｕｒ  ｕｎｄ  Ａｂｓｏｒｐｔｉｏｎｓｓｐｅｋｔｒｏｓｋｏｐｉｅ  ｄｅｒ  Ｋｕｎｓｔｓｔｏｆｆｅ、ＶＣＨ、Ｗｅｉｎｈｅｉｍ１９７３、ｐ．９３、および
２．Ｅ．Ｏ．Ｓｃｈｍａｌｚ、Ｗ．Ｋｉｍｍｅｒ、Ｚ．Ａｎａｌ．Ｃｈｅｍ．１９６１、１８１、２２９
に記載されている。
【０１０７】
加硫ゴム組成物の特性の評価および測定（追加の情報については、アニオン的に得られたポリマーに関する上記の情報も参照）
加硫ゴム化合物を実施例のそれぞれから得られたポリマーを使用して製造し、以下の試験パラメータを測定した。
【０１０８】
ｉ）タイヤ予測値（６０℃におけるｔａｎδ、０℃におけるｔａｎδ、−１０℃におけるｔａｎδ、３０℃におけるＪ”）
加硫ゴム組成物を試験サンプルとして使用し、引張ひずみ＝２％、周波数＝１０Ｈｚ、加熱速度２．５Ｋ／分で温度範囲−８０〜８０℃の条件下において、せん断モードで動的機械分析器（ＤＭＡ４５０＋  ＭｅｔｒａｖｉＢ）を使用し、このパラメータを測定した。
【０１０９】
ｉｉ）反発弾性
ＩＳＯ４６６２に基づいて決定された。
ｉｉｉ）強化係数
弾性率３００％と弾性率１００％との間の比として表され、Ｚｗｉｃｋ／Ｒｏｅｌ  Ｚ００５を使用し、ＰＮ−ＩＳＯ７：２００７に基づいて決定された。
【０１１０】
ｉｖ）シリカ分散
ｄｉｓｐｅｒＧＲＡＤＥＲ  Ａｌｐｈａ  Ｔｅｃｈｎｏｌｏｇｉｅｓを使用してＩＳＯ１１３４Ｃ、Ｄ、Ｅ；ＡＳＴＭ  Ｄ７７２３に基づいて決定された。
【０１１１】
配合（追加の情報については、アニオン的に得られたポリマーに関する上記の情報も参照）
実施例６ｂおよび８ｂと比較実施例５ｂおよび７ｂとから得られたゴムをそれぞれ使用して、表５に示される配合処方に従って配合をした。溶液スチレン−ブタジエンゴム、充填剤、およびゴム添加剤の配合はファレル型の密閉式混合機（Ｍｉｘｅｒ  Ｆａｒｒｅｌ  ＢＲ  ＋１６００）および実験室サイズの２本ロールミルで行った。ゴム化合物を３つの異なる段階で混合し、最初の２つの段階は密閉式混合機で混合し、第３段階（最終パス）は２本ロールミルで完了した。
【０１１２】
第１段階は、数段階で、油、シリカ、シランカップリング剤、６ＰＰＤおよび活性剤とゴムとを混合するために使用された。第２段階を実施して、カーボンブラックの添加と共にシリカの分布を更に改善し、その後に化合物を２４時間調整した。最終混合は２本ロールミルで行った。最後のステップを用いて硬化パッケージを加えた。その後、１７０℃でＴ９５＋１．５分間（ＲＰＡの結果に基づく）、各配合物を加硫し、加硫物を得た。上述の硬化特性、ペイン効果およびタイヤ予測値について各加硫ゴム化合物を評価および測定した。結果を表６に示す。
【０１１３】
【表５】
2021535172.tif 000032
【０１１４】
【表６】
2021535172.tif 000033
実施例６ｃおよび８ｃ、および、比較実施例５ｃおよび７ｃでそれぞれ得られたゴムを調べ、互いに比較した（官能化対非官能化）。表６に提示される結果を参照のこと。
【０１１５】
実施例５ｃを実施例６ｃと、実施例７ｃは実施例８ｃと比較した。類似のムーニー範囲、すなわちより高い（５８、６４）およびより低い範囲に対応する（４４、５１）からである。
【０１１６】
それぞれの場合において、転がり抵抗、乾式牽引、冬季牽引などのＤＭＡから得られたタイヤ予測値は、官能化（実施例６ｃ、８ｃ−表６）ゴムと非官能化（実施例５ｃ、７ｃ−表６）ゴムとを比較した場合に改善され、高温での反発に関しても同じことが言える。はるかに高いシリカ分散（ｄｉｓｐｅＧＲＡＤＥＲ）に加えて、強化指数である、弾性率１００％に対する弾性率３００％の比も増加することがわかった。これにより、非官能化ゴムの使用と比較して、官能化シス−ポリブタジエンゴムと充填剤（シリカ）との間のはるかに高い相互作用を確認した。
【０１１７】
本発明を例示する目的で特定の代表的な実施形態および詳細を示したが、以下の特許請求の範囲によって定義される、本発明の範囲から逸脱することなく、様々な変更および修正を加えることができることは当業者には明らかであろう。
【国際調査報告】
2021535172.tif 000080
2021535172.tif 000081